(57)【特許請求の範囲】
【請求項１】
ＮＴＣデバイス（１０）であって、
１つの第１の電極（１）および１つの第２の電極（２）と、
前記第１の電極（１）と前記第２の電極（２）との間に配設されている１つのＮＴＣ素子（３）と、
を備え、
前記ＮＴＣ素子（３）は、一般組成ＡＢ2Ｏ4のセラミックを備え、ここでＡおよびＢはそれぞれ、Ｍｎ，Ｎｉ，Ｃｏ，およびＣｕの材料の１つ以上を追加的に含み、
前記セラミックは、（ＭｎtＮｉuＣｏvＣｕw）（ＭｎxＣｏyＦｅz）Ｏ4の式による組成であり、ｔ＋ｕ＋ｖ＋ｗ＝１およびｘ＋ｙ＋ｚ＝２となっており、
ここでｔは［０．２〜０．４］から、ｕは［０．１８〜０．３８］から、ｖは［０〜０．１５］から、ｗは［０．２７〜０．４７］から、ｘは［０．６３〜０．８３］から、ｙは［０〜０．１９］から、そしてｚは［１．０７〜１．２７］から選択されている、
ことを特徴とするＮＴＣデバイス。
【請求項２】
Ａは２価のカチオンであり、そしてＢは３価のカチオンであることを特徴とする、請求項１に記載のＮＴＣデバイス。
【請求項３】
前記第１の電極（１）は、主成分として銅を用いた１つの層を備えることを特徴とする、請求項１または２に記載のＮＴＣデバイス。
【請求項４】
前記第１の電極（１）は、１０μｍ〜１００μｍの層厚を有することを特徴とする、請求項１乃至３のいずれか１項に記載のＮＴＣデバイス。
【請求項５】
前記ＮＴＣデバイスは、３０μｍ〜１００μｍの部品厚を有することを特徴とする、請求項１乃至４のいずれか１項に記載のＮＴＣデバイス。
【請求項６】
前記第１および第２の電極（１，２）の少なくとも１つは、銅の他にガラスと、酸化ジルコニウム、酸化アルミニウム、酸化マグネシウム（ＭｇＯ）の１つ以上とを含むことを特徴とする、請求項１乃至５のいずれか１項に記載のＮＴＣデバイス。
【請求項７】
前記ＮＴＣデバイスは、表面実装可能に構成されていることを特徴とする、請求項１乃至６のいずれか１項に記載のＮＴＣデバイス。
【請求項８】
ＮＴＣデバイスを製造するための方法であって、
第１の電極（１）、基本材料、および第２の電極（２）を１つの結着体とするための結合ステップであって、当該基本材料が、Ｍｎ，Ｎｉ，Ｃｏ，およびＣｕの材料、および／またはこれらの化合物の１つ以上、およびＦｅ，Ｙ，Ｐｒ，Ａｌ，Ｉｎ，およびＳｂの材料、および／またはこれらの化合物の１つ以上を含む結合ステップと、
温度工程であって、当該工程の温度が、前記基本材料からＮＴＣ素子（３）が形成され、かつ前記基本材料が前記第１および第２の電極（１，２）の少なくとも１つと共に焼結されるように選択されている温度工程と、
を備え、
前記ＮＴＣ素子（３）は、前記結着体の製造のために前記第１の電極上にパターニングされて取り付けられており、
前記基本材料は、（ＭｎtＮｉuＣｏvＣｕw）（ＭｎxＣｏyＦｅz）Ｏ4の式による組成であり、ｔ＋ｕ＋ｖ＋ｗ＝１およびｘ＋ｙ＋ｚ＝２となっており、
ここでｔは［０．２〜０．４］から、ｕは［０．１８〜０．３８］から、ｖは［０〜０．１５］から、ｗは［０．２７〜０．４７］から、ｘは［０．６３〜０．８３］から、ｙは［０〜０．１９］から、そしてｚは［１．０７〜１．２７］から選択されている、
ことを特徴とする方法。
【請求項９】
前記基本材料は、結晶粒状すなわち紛体状のセラミックを含み、当該セラミックは前記結合ステップの前に、直径が１μｍより小さい中程度の粒子サイズあるいは結晶粒サイズに粉砕されることを特徴とする、請求項８に記載の方法。
【請求項１０】
前記結着体は、銅電極の場合、前記温度工程に際に、５００℃〜１０５０℃、好ましくは８５０℃〜１０５０℃の温度で、１μｂａｒより小さくかつ銅／酸化銅（Ｃｕ／Ｃｕ2Ｏ）の平衡分圧より下側の酸素分圧を有する保護ガス雰囲気に曝されることを特徴とする、請求項８または９に記載の方法。
【請求項１１】
前記基本材料が、前記結合ステップの前に、薄膜成形によって準備され、前記ＮＴＣ素子（３）が、前記第１および第２の電極（１，２）を有する前記結着体に対してコーティングされることを特徴とする、請求項８乃至１０のいずれか１項に記載の方法。
【請求項１２】
前記結着体は、前記温度工程の前に、３００℃〜５００℃の温度で脱炭されることを特徴とする、請求項８乃至１１のいずれか１項に記載の方法。
【発明の詳細な説明】
【技術分野】
【０００１】
本発明はＮＴＣデバイスおよびその製造のための方法に関する。
【発明の概要】
【発明が解決しようとする課題】
【０００２】
本発明が解決しようとする課題は、改善されたＮＴＣデバイスまたはＮＴＣ部品を提供することであり、具体的には小型かつ安価に製造することができるものを提供することである。
【課題を解決するための手段】
【０００３】
この課題は独立請求項に記載の特徴により解決される。有利な構成および派生例は従属請求項に記載のものに示されている。
【０００４】
本発明によるＮＴＣデバイスは、１つの第１の電極と１つの第２の電極とを備え、当該第１の電極と当該第２の電極との間に配設されている１つのＮＴＣ素子を備えている。このＮＴＣ素子は、好ましくは高温導体の電気的特性を備えており、すなわち負の温度係数を備えている。このＮＴＣ素子は、一般組成ＡＢ2Ｏ4のセラミックを備え、ここでＡおよびＢはそれぞれ、マンガン（Ｍｎ），ニッケル（Ｎｉ），コバルト（Ｃｏ），および銅（Ｃｕ）の材料の１つ以上を含み、かつＢは追加的に、鉄（Ｆｅ），イットリウム（Ｙ），プラセオジム（Ｐｒ），アルミニウム（Ａｌ），インジウム（Ｉｎ），ガリウム（Ｇａ），およびアンチモン（Ｓｂ）の材料の１つ以上を含む。このＮＴＣ素子は、好ましくはスピネル型セラミックを含む。上述の材料を選択することにより、このＮＴＣデバイスの製造方法を有利に簡易化することができる。具体的には、上述の材料を用いて、所定の条件下で化学的還元、たとえば上記のＮＴＣ素子の組成の部分Ｂの化学的還元を、このＮＴＣデバイスの製造の際に有利に制限または防止することができる。このような還元によって、製造の際に、上記の高温導体特性の望ましくない還元劣化または変性が起こり得る。
【０００５】
上述の条件は、ＮＴＣデバイス用の従来の製造方法または焼結方法と比較して低い温度であってよく、たとえば低減された酸素分圧での保護ガス雰囲気が存在するものであってよい。さらに、本発明によるＮＴＣデバイスによって、既に上記の利点で説明した、代替の、有利な電極材料（複数）、たとえば銅等の貴金属でない金属が用いられ、これによってこのＮＴＣデバイスは、全体として安価および／またはよりコンパクトに製造することができる。
【０００６】
１つの実施形態においては、Ａは２価のカチオンであり、Ｂは３価のカチオンである。好ましくは、ＡおよびＢはそれぞれ金属カチオンである。これらのカチオンの価数は、好ましくはそれぞれのカチオンの酸化数および／または酸化状態を示すものである。
【０００７】
１つの実施形態においては、上記のセラミックは、（ＭｎtＮｉuＣｏvＣｕw）（ＭｎxＣｏyＸz）Ｏ4の式による組成であり、ｔ＋ｕ＋ｖ＋ｗ＝１およびｘ＋ｙ＋ｚ＝２か、またはｔ＋ｕ＋ｖ＋ｗ≒１およびｘ＋ｙ＋ｚ≒２となっており、ここで変数Ｘで示される材料はＦｅ，Ｙ，Ｐｒ，Ａｌ，Ｉｎ，Ｇａ，およびＳｂの材料の１つ以上を含むかあるいはこれから成ることを示している。これらの変数ｔ，ｕ，ｖ，ｗ，ｘ，ｙ，およびｚは、好ましくはこれらの変数によって示される材料または物質の原子分率またはモル分率を表す。
【０００８】
上記の組成の部分ＢがＦｅ，Ｙ，Ｐｒ，Ａｌ，Ｉｎ，Ｇａ，およびＳｂの材料の少なくとも１つを含有することによって、特に上記のＮＴＣデバイスの製造の際に、上記のセラミック成分の還元あるいは還元劣化を防止または制限することができ、こうして上記のＮＴＣ素子の高温導体の特性を得ながら、低温またはさらに低温でのこのセラミックの焼結（Sinterung）または焼結体化（Versinterung）が、たとえば低減された酸素分圧を有する雰囲気下で、可能となる。
【０００９】
１つの実施形態においては、Ｘは鉄を表し、すなわち鉄であり（Ｘ＝Ｆｅ）、ここでｔは［０．２〜０．４］から、ｕは［０．１８〜０．３８］から、ｖは［０〜０．１５］から、ｗは［０．２７〜０．４７］から、ｘは［０．６３〜０．８３］から、ｙは［０〜０．１９］から、そしてｚは［１．０７〜１．２７］から選択されている。
【００１０】
１つの実施形態においては、Ｘは鉄に対応し、すなわち鉄であり（Ｘ＝Ｆｅ）、その他のパラメータは、ｔ≒０．３，ｕ≒０．２８，ｖ≒０．０５，ｗ≒０．３７，ｘ≒０．７３，ｙ≒０．０９，そしてｚ≒１．１７となっている。上記の表現「≒」（ほぼ等しい）は、この場合好ましくは、これらで与えられる大きさまたはそれぞれ与える本発明による成分が、それぞれ±２０％で変動するかあるいはその規定値または所定値から＋２０％および−２０％異なり得ることを意味している。代替として、この大きさまたは成分は、±１０％まで変動してよい。とりわけ好ましくは、この大きさまたは成分は、±５％まで変動してよい。
【００１１】
１つの実施形態においては、上記のＮＴＣ素子の材料Ｘの原子分率またはモル分率を決定する変数ｚは１より大きい（ｚ＞１）。
【００１２】
１つの実施形態においては、上記の第１の電極は、主成分として１つの非貴金属を用いた１つの層を備える。
【００１３】
追加的にまたは代替として、上記の第２の電極は、主成分として１つの非貴金属を用いた１つの層を備えてよい。この実施形態によって、電極材料として高価な貴金属を使わずに済ませることができるので、たとえば上記のＮＴＣデバイスの製造コストを低減することができる。さらに、たとえば湿った環境におけるＡｇを含有する電極（複数）への電極材料のマイグレーションを、特に上記のＮＹＣデバイスを回路（複数）に組み込む際に、このデバイスでの直流電圧がこれらの回路（複数）に印加される際に、防止あるいは制限することができる。
【００１４】
１つの実施形態においては、上記の第１の電極は、主成分として銅を用いた１つの層を備える。さらに銅は電極材料として、またはその主成分として、高い熱伝導率という利点を提供し、これによって上記のＮＴＣデバイスの応答特性を改善することができる。上述の層は１つのフィルム、たとえば１つの銅フィルムであってよい。この実施形態によって、このＮＴＣデバイスの部品高を、たとえば従来のＮＴＣデバイスと比較して小さくすることができる。これは上記の第１の電極用の層すなわち電極層を、銅フィルムとすることでとりわけコンパクトあるいは薄く準備することができるからである。
【００１５】
１つの実施形態においては、上記の第１の電極は、上記のＮＴＣデバイスの１つの補強体を形成している。このＮＴＣデバイスの機械的剛性は、補強体として延性のある銅を用いることによって、同様に有利に大きくすることができる。
【００１６】
１つの実施形態においては、上記の第１の電極は、１０μｍ〜１００μｍの層厚を有する１つの層を備える。
【００１７】
１つの実施形態においては、上記のＮＴＣ素子は、５μｍ〜１００μｍの層厚を有する１つの層を備える。
【００１８】
１つの実施形態においては、上記のデバイスは３０μｍ〜１００μｍの部品厚を有する。このデバイス厚は、好ましくは上記のようなＮＴＣデバイスの全厚を表し、すなわち上記の第１の電極、上記のＮＴＣ素子、および上記の第２の電極を含む。さらにこの部品厚は、好ましくは、上記の第１の電極、上記のＮＴＣ素子、および上記の第２の電極の構成体に沿って、すなわちこれらの素子の積層方向に沿って測られる。
【００１９】
上述の厚さの選択またはスケーリングによって、上記のＮＴＣデバイスの部品厚すなわちデバイス厚は有利に小さくすることができ、および／または上記のＮＴＣデバイスは、薄膜構造で、および／または「薄型」（"low-profile"；"niedrige Form"に対応する英語）の変形例で実装することができる。特に非常に薄い構造すなわち小さな部品高を実現することができる。さらにこれらの薄型構造は、上記のデバイスを、たとえば回路基板上で、他の部品アセンブリの下に省スペースで配置する、あるいはこの回路基板に一体化する可能性を提供する。さらにこの薄型構造は、パッシブインテグレーションである、上記のＮＴＣデバイスの「埋込」（"Einbettung"）またはカプセル化を容易にする。
【００２０】
１つの実施形態においては、上記の第１および第２の電極の少なくとも１つは、１００％銅から成っている。
【００２１】
１つの代替の実施形態においては、上記の第１および第２の電極の少なくとも１つは、銅の他にガラスおよび／または以下の材料の１つ以上を含む。酸化ジルコニウム、具体的にはＺｒＯ2、酸化アルミニウム、具体的にはＡｌ2Ｏ3、および酸化マンガン（ＭｇＯ）。
【００２２】
上記の最後に挙げた２つの実施形態は、有利に高価な貴金属、電極材料としてたとえばＡｇ，Ｐｄ，および／またはＡｕを使用せずに済ませることができる。
【００２３】
１つの実施形態においては、上記の第１および第２の電極の少なくとも１つは、銀（Ａｇ）が全く含まれていない。
【００２４】
１つの好ましい実施形態においては、本発明によるＮＴＣデバイスは表面実装可能に構成されている。この実施形態によって、特に表面実装可能な実施形態の利点、たとえばこのＮＴＣデバイスをプリント基板または電子部品アセンブリ上に直接はんだ付けする可能性を有効に利用することができる。この実施形態は、具体的にはこのＮＴＣデバイスの薄型構造を提供するという可能性を有利に実現する。これはこの場合電子アセンブリ全体の部品高も同様にこれに対応して有利に小さくされ得るからである。
【００２５】
本発明のもう１つの態様は、１つの領域に配設された、たとえば並んで配設された複数のＮＴＣデバイスを備えるＮＴＣ部品に関する。この実施形態によって、たとえば追加的な電子素子（複数）を有する１つの電子部品への、あるいは複数の個別のＮＴＣデバイスが有利または必要となっている、この電子部品における、ＮＴＣデバイスの組み込みまたは配設を簡易化することができ。
【００２６】
本発明のもう１つの態様は、本発明によるＮＴＣデバイスの製造のための方法に関する。この方法は、上記の第１の電極と、たとえば上記のＮＴＣ素子および／または上記の第２の電極を１つの結着体とするために事前に準備された基本材料とを結合するステップを備え、ここでこの基本材料は、Ｍｎ，Ｎｉ，Ｃｏ，およびＣｕの材料、および／またはこれらの化合物の１つ以上、およびＦｅ，Ｙ，Ｐｒ，Ａｌ，Ｉｎ，およびＳｂの材料、および／またはこれらの化合物の１つ以上を含む。
【００２７】
上述の元素自体の他に、これらの元素は、たとえばこの基本材料において酸化物または他の化合物として存在してもよい。さらにこの方法は、１つの温度工程を備えてよく、この温度工程において、すなわちここで上記の結着体が１つの温度、好ましくは焼結温度に曝される。この温度工程では、この温度は、上記の基本材料から上記のＮＴＣ素子が形成され、かつこの基本材料が上記の第１および第２の電極と共に焼結あるいは焼結体化されるように選択されている。「焼結体化」は、この観点から、好ましくは上記の第１および第２の電極が、上記のＮＴＣ素子の焼結に加えて、機械的にも強固にこれらと結合し、あるいはこれらと一緒に焼結されることを意味する。
【００２８】
上記の「結着体」なる表現は、好ましくは、上述の素子（複数）が上記の温度工程の前、すなわち上記の温度に曝される前に、それ以前に上記の素子が機械的に強固な一体性を有する必要なしに、何らかの方法で結合されること、あるいは相互または並んで配設されることを意味するものである。
【００２９】
本発明による方法の１つの実施形態においては、この基本材料の材料組成が、上記の温度工程の前に選択され、この温度工程の間に、上記の基本材料の個々の成分が安定した酸化段階すなわち酸化状態となるようにされる。
【００３０】
上述の組成によって、具体的にはＦｅ，Ｙ，Ｐｒ，Ａｌ，Ｉｎ，Ｇａ，およびＳｂの材料の少なくとも１つを含有することによって、本発明によるＮＴＣデバイス用の上記の焼結を、たとえば低減された酸素分圧を有する雰囲気下で行うことができ、同時に高温導体の特性を得ることができる。この理由は、上述のセラミックの部分Ｂへの上記の最後に挙げた材料の添加により、このセラミックが好適に３価の金属カチオンを含み、たとえば２価のカチオンが過剰となること、すなわち上記のセラミックの部分Ａの２価のカチオンが過剰となること、およびこれによりこれらの２価のカチオンのそれぞれの酸化物、たとえば酸化ニッケルが分離されることを防止することができるからである。以上により、このセラミックの電気的特性の劣化または変性も有利に防止することができる。同様に、この結果としてこの焼結の間の高温導体の特性の損失を防止することができる。換言すれば、とりわけ本発明による基本材料の個々の成分すなわち材料組成の固有な材料特性は、上記の高温導体特性を得ること、ならびに上記の焼結の際に、上述した過剰となることを防止することに貢献するものである。この固有の材料特性は、好適に、上記の材料組成の上記の温度工程の際の物理的特性、具体的には上記の材料組成の高温導体の電気特性を用いた、複数の化学反応間の複雑な相互作用、たとえば酸化還元工程に関係するものである。
【００３１】
本発明による方法の１つの実施形態においては、上記の基本材料は、結晶粒状すなわち紛体状のセラミックを含み、このセラミックは上記の結合ステップの前に、直径が１μｍより小さい中程度の粒子サイズあるいは結晶粒サイズに粉砕される。この微粉砕は、個々のセラミック粒子の質量と比較して大きくされた表面積および表面エネルギのおかげで、好適に１つの結合した固体への焼結すなわち高密度化を容易にし、すなわち可能とする。
【００３２】
本発明による方法の１つの実施形態においては、上記の結着体は、銅電極の場合、５００℃〜１０５０℃、好ましくは８５０℃〜１０５０℃の温度に曝される。このような焼結温度の設定は、銅電極の場合、上記の基本材料の焼結体化、あるいは上記のＮＴＣ素子の、上記の第１および／または上記の第２の電極との焼結体化を有利に可能とする。これは銅がこのような条件でまだ融解せず、むしろ固い状態となっているからである。この銅電極の使用は、その電気的特性が良いことおよび低コストであること、ならびに、たとえば上記の第１の電極を銅フィルムとして実装し、この際これが同時に上記のＮＴＣデバイスのための補強体として用いられ得ることから、とりわけ有利である。
【００３３】
「銅電極」なる表現は、この場合好ましくは、これらのそれぞれの電極、すなわちたとえば上記の第１および第２の電極が、銅から成っており、または銅（Ｃｕ）が主成分として含まれていることを意味する。
【００３４】
本発明による方法の１つの実施形態においては、上記の結着体は、１μｂａｒより小さな酸素分圧を有する保護雰囲気下で上記の温度に曝される。
【００３５】
本発明による方法の１つの実施形態においては、上記の結着体は、銅−銅酸化物（Ｃｕ／Ｃｕ2Ｏ）の平衡分圧より低い酸素分圧を用いて、上記の温度に曝される。
【００３６】
上述の最後に挙げた２つの実施形態によって、上記の第１の電極および／または上記の第２の電極が上記の焼結の際に大幅にあるいは顕著に酸化されること、これによってこれらの電極が使用不能となり得ることを好適に防止することができる。
【００３７】
本発明による方法の１つの実施形態においては、上記の結着体用の第１の電極には、シルクスクリーン印刷、インクジェット印刷、または薄膜成形（Foliengiesen）を用いて、上記のＮＴＣ素子が設けられる、すなわちコーティングされる。この実施形態によれば、好ましくはまず上記の第１の電極が準備され、そして次にこの上に上記のＮＴＣ素子が堆積される。
【００３８】
１つの実施形態においては、上記の結着体の製造のためのこれらのＮＴＣ素子は、たとえば結合されていない層における小さな正方形の形態で、上記の第１の電極上に取り付けられる。この実施形態によれば、このＮＴＣ素子は、好ましくはシルクスクリーン印刷を用いて準備され、すなわち塗布される。
【００３９】
本発明による方法の１つの代替の実施形態においては、上記のＮＴＣ素子は、大面積ですなわち全面的に上記の第１の電極と結着される。この実施形態によれば、上記のＮＴＣ素子は、好ましくは薄膜成形を用いて準備され、すなわち上記の第１の電極上に取り付けられる。
【００４０】
本発明による方法の１つの実施形態においては、上記の第２の電極はパターニングされる。
【００４１】
本発明による方法の１つの実施形態においては、上記の第２の電極はパターニングされて、上記のＮＴＣ素子と結着され、すなわちこの上に取り付けまたは堆積される。
【００４２】
本発明による方法の１つの実施形態においては、上記の第１の電極、上記の基本材料、および上記の第２の電極の結着の前に、上記の基本材料が、薄膜成形によって準備され、ここで上記のＮＴＣ素子は、上記の結着体用に、これらの第１および第２の電極でコーティングされる。
【００４３】
本発明による方法の１つの実施形態においては、上記の結着体は、上記の温度工程の前に、３００℃〜５００℃の温度で脱炭される。
【００４４】
本発明による方法の１つの実施形態においては、上記の結着体には、上記の温度工程の後に、少なくとももう１つの電極、たとえばさらなる外部電極（複数）が設けられる。
【００４５】
本発明のもう１つの態様は、ＮＴＣ部品の製造のための方法に関し、このＮＴＣ部品は、上述したように、複数の、１つの領域に並んで配設された複数のＮＴＣデバイスを備える。この際これらの個々のＮＴＣデバイスは、好適に並行して処理され、こうして上記の個々のＮＴＣデバイスに対して記載された方法ステップ（複数）は正にこのＮＴＣ部品に対し有効となり得る。
【００４６】
上術の最後に記載した方法の１つの実施形態においては、上記のＮＴＣ部品は、上記の結着体を上記の温度に曝した後に、複数の個々のＮＴＣ部品および／またはＮＴＣデバイスに個々に分離される。ここで上述の最後に挙げたＮＴＣ部品は、好ましくは、それ自体たとえば一列にまたは１つの帯状に配設された複数のＮＴＣデバイスを備える１つのＮＴＣ部品である。
【００４７】
本発明のもう１つの態様は、上記のＮＴＣデバイスまたは上記のＮＴＣ部品の、温度センサとしてあるいは突入電流リミッタとしての使用に関する。
【００４８】
本発明のさらなる利点，有利な実施形態，および有用性が、以下の実施例の、図を参照した説明により示される。
【図面の簡単な説明】
【００４９】
【図１】１つのＮＴＣ部品の概略断面図すなわち概略側面図を示す。
【図２】１つのＮＴＣ部品概略上面図を示す。
【図３】１つのＮＴＣデバイスに対する抵抗特性曲線を例示する図を示す          。
【００５０】
これらの図中で同じ要素、同様な要素、および同等に機能する要素には、同じ参照符号が付されている。これらの図、およびこれらの図に示された要素相互の大きさの関係は、縮尺通りとはなっていない。むしろ個々の要素は、より見易いように、および／またはより理解しやすいように、誇張して大きく図示されている場合がある。
【００５１】
図１は、本発明によるＮＴＣ部品１００の概略的な断面図すなわち側面図を示す。このＮＴＣ部品１００は、１つの第１の電極１を備える。この第１の電極１は、好ましくは薄膜成形によって準備されている。
【００５２】
代替としてこの第１の電極１は、他の方法、たとえばシルクスクリーン印刷または電気めっきで堆積すなわち準備されてよい。上記の第１の電極層１は、好ましくは１つの層である。この第１の電極１は、好ましくはさらに銅から成り、または主成分として銅を含む。この第１の電極は好ましくは銅フィルムである。好ましくはこの第１の電極は別の１つの非貴金属を主成分として含んでよい。この第１の電極１は、好ましくは上記のＮＴＣ部品１００用の補強体を形成している。
【００５３】
さらに本発明によるＮＴＣ部品１００は、１つのＮＴＣ素子３を備える。このＮＴＣ素子は、好ましくは１つの高温導体材料すなわちＮＴＣ材料となっている。このＮＴＣ素子３は、図１においては、第１の電極１上に大面積で配設されている。代替としてこのＮＴＣ素子３は、パターニングされてよく、したがって第１の電極１上の特定の領域においてのみ取り付けられてよい。このＮＴＣ素子３は、たとえばシルクスクリーン印刷、インクジェット印刷、あるいはインクジェット印刷方法と同様な方法、または薄膜成形によって第１の電極１上に取り付けられてよい。このＮＴＣ素子３は、好ましくは１つの層である。
【００５４】
さらに本発明によるＮＴＣ部品１００は、１つの第２の電極２を備える。図１には、例示的に複数の第２の電極２として、全部で４つの第２の電極２が示されている。上記のＮＴＣ素子は、上記の第１の電極１とこのあるいはこれらの第２の電極２との間に配設されている。これらの第２の電極２は、ここでは好ましくは、複数の第２の電極２の形成のための１つの製造ステップにおいて、たとえば正方形（図２参照）にパターニングされて取り付けられる。以下でこの第２の電極に関する場合は、好ましくは全ての個々の第２の電極に関するものとする。
【００５５】
この第２の電極２は、好ましくは、電気めっきで堆積されているか、またはシルクスクリーン印刷によってＮＴＣ素子３と結着またはこの上に取り付けられている。
【００５６】
第１および第２の電極１，２は、好ましくは主成分として銅を含み、あるいは完全に銅から成っている。代替としてこれらの第１および第２の電極は、たとえば非貴金属の、別の金属を主成分として含んでよい。さらにこれらの第１および第２の電極は、ＺｒＯ2，Ａｌ2Ｏ3，および／またはＭｇＯを含んでよい。好ましくはこの第１の電極１およびこの第２の電極２は、銀を全く含まない。
【００５７】
本発明によるＮＴＣ部品１００の部品厚は、好ましくは３０μｍ〜１００μｍとなっている。上記のＮＴＣ素子の厚さは、好ましくは５μｍ〜１００μｍとなっている。第１の電極１の厚さは、好ましくは１０μｍ〜１００μｍとなっている。
【００５８】
図１において、ＮＴＣ部品１００は、焼結された状態または焼結されていない状態で示されている。焼結されていない状態の場合、参照番号３は、好ましくは上記のＮＴＣ素子の出発材料すなわち基本材料（グリーン部品）を表す。
【００５９】
以下の段落においては、従来の技術による１つのＮＴＣ部品の製造について説明し、次にこれに対して本発明の利点が続いて記載すなわち示される。
【００６０】
上記の基本材料またはＮＴＣ素子に対する公知および／または従来の技術に属するセラミック処方すなわち組成は、一般的な形式あるいは式でＡＢ2Ｏ4を有するスピネル型セラミックに関するものである。ここでＡは２価のカチオンを表し、Ｂは３価のカチオンを表している。この組成は、たとえば個々の金属カチオンＭｎ，Ｎｉ，Ｃｏ，Ｃｕ，およびＦｅをそれぞれ１．６９９２，０．４５７２，０．２３２８，０．６１０８，および０（Ｆｅに対し）のモル分率または原子分率で含んでいる。典型的に１０５０℃を越える焼結温度を有する従来の焼結方法のために、個々の酸化段階の安定性を考慮して、空気中での焼結では、このＮＴＣ素子の材料用に以下の化学式または概ね類似した化学式（これらはほぼ以下に相当する）に到達することができる。（Ｍｎ0.0508''Ｎｉ0.2387''Ｃｏ0.0858''Ｃｕ0.6755''）  （Ｍｎ1.8284'''Ｃｏ0.1716'''Ｆｅ0'''）Ｏ4.0000。上付きカンマは、それぞれの酸化の価数を表す。この材料は公知であり、広く行き渡っており、ＮＴＣ部品用に大量に（トン単位で）既に利用されている。上記の従来の焼結の後またはこの従来の焼結では、過剰な２価のカチオンが生成され、これよりたとえば０．２６６９のモル分率または原子分率のＮｉＯが生成され、すなわちほぼこの割合で分離され、あるいは残ったままとなる。
【００６１】
本発明によれば、上記の第１の電極１，上記のＮＴＣ素子３用の基本材料，および上記の第２の電極２の結着の後、生成される結着体は焼結用に１つの温度に曝され、すなわち１つの温度工程が行われ、ここでこの温度は、この基本材材料から上記のＮＴＣ素子３が形成されるように、かつこの結着体あるいはこの基本材料が上記の第１および第２の電極１，２と共に焼結されるように設定される。この焼結温度は、好適には銅の融点の下側にあり、こうして本発明により、電極材料としての銅の利点を利用することができ、そしてこれらの電極は融解することがない。この焼結の前にそれぞれの対応するグリーン部品は、形状にプレスされて切り出されてよい。好ましくは、上述の結着体は焼結のために８５０℃〜１０５０℃の温度に曝される。これは好ましくは、酸化を防止または制限するために、１μｂａｒより小さな酸素分圧を有する保護ガス雰囲気下で、かつ銅／酸化銅（Ｃｕ／Ｃｕ２Ｏ）の平衡分圧の下側で行われる。
【００６２】
上述の公知のセラミック材料が本発明のように焼結されたならば、上記のスピネル型セラミックに含まれる元素である、一定の比率で２価および３価のカチオンがこのセラミック中に形成されるマンガンおよびコバルトは、たとえば還元によってその３価の酸化状態が２価の酸化状態に移行する。これにより、上記のＮＴＣ素子に対して必要な高温導体相すなわち特性が阻止されかねず、あるいはこの相がこの焼結処理の際に崩壊しかねない。結果としてこのＮＴＣ材料あるいはＮＴＣ素子は高抵抗および／または絶縁体となるであろう。もっと正確に言えば、上述の公知の材料を、低減された酸素分圧下、たとえば１μｂａｒより下でかつ低い温度で焼結すると、これはたとえば以下の組成あるいは概ね同様な組成（ほぼこの組成）を生成するであろう。（Ｍｎ0.7295''Ｎｉ0''Ｃｏ0.1142''Ｃｕ0.1563''）  （Ｍｎ1.7716'''Ｃｏ0.2284'''Ｆｅ0'''）Ｏ4.0000。ここでは２価と３価のカチオンの比率は、上述の式あるいは材料組成と比べて乱されている。すなわち上記の焼結の後またはこの焼結の際に過剰な２価のカチオン（複数）あるいはこれらの酸化物が生成され、こうしてこの場合たとえば０．６７２９のモル分率または原子分率のＮｉＯ、および０．７４２８のモル分率または原子分率のＣｕＯが、またはほぼこれらの分率で、分離されあるいは残ったままとなる。
【００６３】
ここでは上記の過剰な２価のカチオンと、これに伴うこれらのそれぞれの酸化物の分離が、上述の場合と比べ５倍となっている。この劣化によって、このＮＴＣ素子またはこのＮＴＣ材料は、極めて大きな電気的抵抗を備えており、すなわち上記の高温導体の特性が損なわれて絶縁体となっている。以上によりこれはもはやＮＴＣ部品への使用には適していない。
【００６４】
この３価から２価のカチオンへの還元の理論的証拠は、酸化還元滴定によっても、また低減された酸素分圧下での上記のＮＴＣ材料の質量損失の定量によっても定量的に検証または確認することができる。
【００６５】
本発明による処理が必要としているように、これらの還元条件下で所望の高温導体の材料相の形成を可能とするために、本発明では、好ましくはマンガンおよび／またはコバルトの一部が鉄または他の元素に置き換えられる。これら鉄または他の元素は、その３価の酸化段階が、上記の第１および／または第２の電極が好適に大幅には酸化されない条件下で安定となっている、すなわち酸化還元安定となっている。鉄は上述の公知の焼結条件下においても、また本発明による条件下（焼結の際の低い温度および保護ガス雰囲気）においても常に３価の形態で存在し、そのマンガンおよびコバルトと類似したイオン半径のおかげで、３価のＭｎカチオンおよびＣｏカチオンの代わりに上記のスピネル型セラミックに組み入れることができ、本発明による処理または焼結方法において顕著に化学的に還元されることおよび劣化することが無い。鉄の代わりに、その３価の酸化段階が本発明による条件下で安定である他の元素、たとえばＦｅ，Ｙ，Ｐｒ，Ａｌ，Ｉｎ，Ｇａ，およびＳｂも使用することができる。
【００６６】
本発明のように上記の焼結処理のために充分に反応性のある材料を得るため、これが５００℃〜１０５０℃の温度で焼結できるために、この焼成物、すなわち焼結される試料は通常平均的な直径で１μｍより小さな粒子サイズとなるように粉砕される。この後この粉末から、さらなる処理のために、シート用スラリまたはシルクスクリーン印刷用ペーストが製造される。
【００６７】
図１においては、上記の基本材料は本発明では、Ｍｎ，Ｎｉ，Ｃｏ，およびＣｕの材料および／またはこれらの化合物の１つ以上と、Ｆｅ，Ｙ，Ｐｒ，Ａｌ，Ｉｎ，Ｇａ，およびＳｂの材料および／またはこれらの化合物の１つ以上を含み、これより上述したように、この基本材料あるいは上記のＮＴＣ素子の還元および劣化が発生することが無い。
【００６８】
好ましくはこの基本材料は、本発明では一般組成ＡＢ2Ｏ4のセラミックを備え、ここでＡおよびＢはそれぞれ、Ｍｎ，Ｎｉ，Ｃｏ，およびＣｕの材料の１つ以上を含み、かつＢは追加的に、Ｆｅ，Ｙ，Ｐｒ，Ａｌ，Ｉｎ，Ｇａ，およびＳｂの材料の１つ以上を含む。Ａは好ましくは、２価のカチオンであり、Ｂは３価のカチオンである。
【００６９】
上記のセラミックは、好ましくは（ＭｎtＮｉuＣｏvＣｕw）（ＭｎxＣｏyＸz）Ｏ4の式による組成であり、ｔ＋ｕ＋ｖ＋ｗ＝１およびｘ＋ｙ＋ｚ＝２か、またはｔ＋ｕ＋ｖ＋ｗ≒１およびｘ＋ｙ＋ｚ≒２となっており、ここで変数Ｘで示される材料はＦｅ，Ｙ，Ｐｒ，Ａｌ，Ｉｎ，Ｇａ，およびＳｂの材料の１つ以上を含む。
【００７０】
好ましくはＸ＝Ｆｅ（鉄）であり、ｔ≒０．３，ｕ≒０．２８，ｖ≒０．０５，ｗ≒０．３７，ｘ≒０．７３，ｙ≒０．０９，そしてｚ≒１．１７となっており、ここで「≒」（ほぼ等しい）は、それぞれの変数の数値が、この変数の規定値または所定値から±２０％まで異なるか、とりわけ好ましくは±１０％まで異なるか、および／またはその構成が含まれていることを意味する。
【００７１】
好ましくはＸ＝Ｆｅであり、ここでｔは［０．２〜０．４］から、ｕは［０．１８〜０．３８］から、ｖは［０〜０．１５］から、ｗは［０．２７〜０．４７］から、ｘは［０．６３〜０．８３］から、ｙは［０〜０．１９］から、そしてｚは［１．０７〜１．２７］から選択されている。
【００７２】
とりわけ好ましくは、ＸはＦｅを表し、ｔ＝０．３０２１，ｕ＝０．２７８７，ｖ＝０．０４７３，ｗ＝０．３７２３，ｘ＝０．７３３６，ｙ＝０．０９４６，およびｚ＝１．１７１６であり、これより上記のＮＴＣ素子は、本発明では以下の式に対応した組成となっている。（Ｍｎ0.3021''Ｎｉ0.2787''Ｃｏ0.0473''Ｃｕ0.3723''）  （Ｍｎ0.7336'''Ｃｏ0.0946'''Ｆｅ1.1746'''）Ｏ4.0000。
【００７３】
上記のＮＴＣ部品１００は、さらに表面実装可能に構成されていてよく、たとえば多層構造状になっていてよい。このような構成によれば、上記のセラミックの組成は以下のようになっている。ＸはＦｅを表し、ｔ＝０．３７１，ｕ＝０．２９９，ｖ＝０．１５２，ｗ＝０．４００，ｘ＝０．７４２，ｙ＝０，およびｚ＝１．２５８であり、あるいはｔ≒０．３７，ｕ≒０．３，ｖ≒０．１５，ｗ≒０．４０，ｘ≒０．７４，ｙ≒０，およびｚ≒１．２６であり、ここで「≒」（ほぼ等しい）は、それぞれの変数の数値が、この変数の規定値または所定値から±２０％まで異なるか、とりわけ好ましくは±１０％まで異なるか、および／またはその構成が含まれていることを意味する。
【００７４】
特にＦｅの代わりに、（上述したような）他の適合した酸化還元安定な材料が使用される場合、これに対応してこのＮＴＣ素子のセラミック組成におけるこれ以外の元素あるいは金属カチオンの別のモル分率が用いられていてよい。
【００７５】
これらの実施形態によって、好適に、上記の基本材料の焼結の際に生成される過剰な２価のカチオンが少なくなり、また上記の高温導体の電気的特性に対し許容され得るような過剰な２価のカチオンが生成される。
【００７６】
図１に関して、上記の第１の電極の代わりに、上述したように、上記のＮＴＣ素子３が最初に、たとえば薄膜成形を用いて準備されてもよく、そして（上記の結着体用に）上記の第１および第２の電極１，２が設けられてもよい。上記のＮＴＣ部品１００の表面実装可能な構成のために、これらの電極１，２は、好ましくはこれに対応してパターニングされていてよい。こうしてこのＮＴＣ部品は、たとえば１つのプリント基板または１つの電子アセンブリ上にはんだ付けすることができる。
【００７７】
上記の結着体は、上記の温度工程の前に、すなわちこの温度にこの結着体を曝す前に、３００℃〜５００℃の温度で脱炭されてよい。この脱炭の間に、たとえば溶剤および／または炭素の残渣を、上記の結着体または上記のＮＴＣ素子から除去することができる。
【００７８】
この温度に曝す前に、この結着体には、少なくとも１つのさらなる電極、たとえば１つの外部電極が設けられてよい。この際このさらなる電極の材料はまず取り付けられ、そして続いてたとえばこの結着体との機械的結合の生成のために、焼成されてよい。このさらなる電極は、さらに上記の第１の電極と電気的に導通して結合されていてよい。
【００７９】
上記の焼結あるいは温度工程の後で、好ましくは上記のＮＴＣ部品１００は、多数のＮＴＣデバイス１０に個々に分離される。これが図１において垂直方向にひかれた直線１で示されている。この個々の分離はソーイング，切断，またはパンチ加工，または他の方法によって行われてよい。
【００８０】
図２は、１つの例示的なＮＴＣ部品１００の概略上面図を示す。このＮＴＣ１００は、１つの領域に配設された複数のＮＴＣデバイス１０を備え、あるいはこれらから形成されている。例として３×３のＮＴＣデバイスの領域が示されている。具体的には第１の電極１は、５０μｍの厚さを有する１つのＣｕ基板となっていてよい。この上にＮＴＣ素子（複数）３が、たとえば１辺が２ｍｍの正方形のＮＴＣデバイス（複数）の形成のために、シルクスクリーン印刷されてよい。第２の電極（複数）２は、銅から成っていてよく、そして（図示されているように）、同様に１辺が１ｍｍの正方形または円形に形成されていてよい。この活性のＮＴＣ層またはＮＴＣ素子３の層厚、およびこの第２の電極２の層厚は、それぞれ１５μｍであってよい。このＮＴＣデバイスの部品高は、ここでは８０μｍとなっている。好ましくはこのＮＴＣ部品１００は、電極層として、１つの連続した単一の第１の電極１を備え、この電極層は、示された全てのＮＴＣデバイスに対して第１の電極として機能する。第２の電極２の数は、このＮＴＣデバイス１０の数に対応している。
【００８１】
図３は、１つのＮＴＣデバイス１０の温度依存性の抵抗特性曲線の例を示す。電気抵抗がオーム単位で、横軸の温度に渡って対数的に示されている。示されている温度範囲は−４０〜１８０℃に渡っている。この電気抵抗は２５℃の温度では、たとえば７０ｋオームとなっている。Ｂ１００値（特性曲線傾き）は、４８００Ｋの温度となっており、すなわちこの温度に対応している。
【００８２】
本発明は上記の実施形態例を参照した説明によって限定されない。むしろ本発明は、特に請求項中の特徴の組み合わせそれぞれが含むいかなる新規な特徴、並びにいかなる新規な特徴の組み合わせをも、たとえその特徴またはその組み合わせがそれ自体として請求項または実施例に明示されていなくとも、含むものである。
【符号の説明】
【００８３】
１  ：  第１の電極
２  ：  第２の電極
３  ：  ＮＴＣ素子
１０  ：  ＮＴＣデバイス
１００  ：  ＮＴＣ部品
【図１】
0006356821.tif 000002
【図２】
0006356821.tif 000003
【図３】
0006356821.tif 000004